(57)【要約】【課題】結露等によって被水した場合でも、アルミニウム電線の電食の発生を防止して、アルミニウム電線と銅端子のような異種金属からなる電線と端子を、低コストで安定した電気的特性を維持して接続することができる電線と端子の接続部および接続方法を提供する。【解決手段】電線の絶縁被覆部および露出した電線導体部を、電線導体部と異種金属である端子の一方の端部に装着し、端子の一部および露出した電線導体部を包むように、電線導体部および端子よりも卑な金属材からなる円筒状物を装着し、端子の一部、露出した電線導体部および円筒状物を相互に接触した状態で機械的にかしめて圧着させて形成する、電線と端子の接続方法。【選択図】図１
2010238393.tif 000002
【特許請求の範囲】
【請求項１】
電線の絶縁被覆部および露出した電線導体部を、前記電線導体部と異種金属である端子の一方の端部に装着し、
前記端子の一部および露出した前記電線導体部を包むように、前記電線導体部および前記端子よりも卑な金属材からなる円筒状物を装着し、
前記端子の前記一部、前記露出した電線導体部および前記円筒状物を相互に接触した状態で機械的にかしめて圧着させて形成する、電線と端子の接続方法。
【請求項２】
前記円筒状物は、前記端子に対応する側面の一部に開口部を備え、前記円筒状物の長さは、前記端子内に装着される前記電線導体部の長さ以上である、請求項１に記載の電線と端子の接続方法。
【請求項３】
絶縁被覆部および露出した電線導体部からなる電線の前記電線導体部の外表面を包むように金属材からなる円筒状物を装着し、
前記電線導体部と異種金属である端子の一方の端部に、前記電線導体部および前記端子よりも卑な金属材である前記円筒状物を装着した前記電線導体部を装着し、
前記端子の前記一部、前記電線導体部および前記円筒状物を機械的にかしめて圧着させて形成する、電線と端子の接続方法。
【請求項４】
前記円筒状物は、切り欠き部の無い円筒形状からなり、前記円筒状物の長さは、露出した前記電線導体部の長さ以上である、請求項３に記載の電線と端子の接続方法。
【請求項５】
電線の絶縁被覆部および露出した電線導体部を、前記電線導体部と異種金属である端子の一方の端部に装着し、
前記電線導体部を覆うように、前記端子の一部を機械的にかしめて、前記電線導体部と前記端子とを圧着し、
前記電線導体部を覆うように圧着した前記端子の外周面に、前記電線導体部および前記端子よりも卑な金属からなる犠牲電極部材を取り付けて形成する、電線と端子の接続方法。
【請求項６】
前記電線導体がアルミニウムまたはアルミニウム合金からなり、前記端子が銅または銅合金からなり、前記円筒形状物が亜鉛または亜鉛合金からなっている、請求項１から５の何れか１項に記載の電線と端子の接続方法。
【請求項７】
前記犠牲電極部材が単体または複数の部材からなり、前記電線導体部と前記端子の圧着部およびその近傍に取り付けられる、請求項５に記載の電線と端子の接続方法。
【請求項８】
端子と、電線導体部および絶縁被覆部が前記端子に圧着されて接続された前記端子と異種金属の電線と、前記端子から露出した前記電線導体部および少なくとも前記端子の一部を覆うように圧着された、前記電線および前記端子よりも卑な金属部材を備えた、導体と端子の接続部。
【請求項９】
前記金属部材は、前記端子に対応する側面の一部に開口部を備え、前記金属部材の長さは、前記端子内に装着される前記電線導体部の長さ以上である、請求項８に記載の電線と端子の接続部。
【請求項１０】
絶縁被覆部および露出した電線導体部からなる電線と、
前記電線導体部の外表面を包むように圧着された金属部材と、
その内部に前記電線導体部が包まれた前記金属部材の一部を覆うように機械的にかしめて圧着された、前記電線と異種金属の端子とを備え、前記金属部材が前記電線および前記端子よりも卑な金属である、電線と端子の接続部。
【請求項１１】
前記金属部材は、切り欠き部が無く、前記金属部材の長さは、露出した前記電線導体部の長さ以上である、請求項８に記載の電線と端子の接続部。
【請求項１２】
端子と、
電線導体部および絶縁被覆部が前記端子に圧着されて接続された前記端子と異種金属の電線と、
前記電線導体部を覆うように圧着した前記端子の外周面に取り付けられた、前記電線導体部および前記端子よりも卑な金属部材からなる犠牲電極部材とを備えた電線と端子の接続部。
【請求項１３】
前記電線導体がアルミニウムまたはアルミニウム合金からなり、前記端子が銅または銅合金からなり、前記円筒形状物が亜鉛または亜鉛合金からなっている、請求項８から１２の何れか１項に記載の電線と端子の接続部。
【発明の詳細な説明】
【技術分野】
【０００１】
この発明は、異種金属からなる電線と端子の接続部および接続方法、特にアルミニウム電線（導体にアルミニウムまたはアルミニウム合金を用いた電線）と接続に用いられる銅製の端子の接続部および接続方法に関する。
【背景技術】
【０００２】
自動車、ＯＡ機器、家電製品の分野において、電気伝導性に優れた銅系材料からなる心線を有する銅電線が信号線、電力線として使用されてきた。中でも自動車分野においては、車輌の高性能・高機能化が急速に進められてきていることから、車載される各種電気機器、制御機器等の増加に伴って使用される銅電線も増加する傾向にあるのが現状である。このような状況下で車輌の軽量化により燃費効率を向上させようとする場合、銅電線と比較してより軽量で安価なアルミニウム電線が自動車分野において特に注目されている。
【０００３】
しかし、実際にアルミニウム系材料からなる心線を有するアルミニウム電線を自動車用として用いる場合、異種金属接触腐食などの電食が生じる。即ち、アルミニウムは水および銅イオンの存在下では、通常の電食を超える激しい腐食を受ける。なお、アルミニウム電線に限らず、配線工事を行う場合には、電線同士の接続や電線と外部電気機器の端子との接続、あるいは外部電気機器と接続するために電線に接続用端子を装着する必要がある。これらの端子や電線類は前述の通り電気的特性に優れた銅で形成されたものが多い。このため、アルミニウムと銅とを接触・接合しなければならない場合が生じる。
【先行技術文献】
【特許文献】
【０００４】
【特許文献１】実開０４−０９９３６４号公報
【発明の概要】
【発明が解決しようとする課題】
【０００５】
しかしアルミニウムと銅のように標準電極電位の相違する異種金属を接合させた場合、この接触・接合部において上述したような電食が発生する。特に、アルミニウム心線部と接続されるコネクタ類との間の相互の標準電極電位差が大きい。このため雨天の走行や洗車、あるいは結露などによって被水した場合には、電気的に卑であるアルミニウム心線部のイオン化が進行して腐食が促進する。その結果、末端部の接触状態が悪化して電気的特性が不安定になる他、接触抵抗の増大や腐食による線径の減少により電気抵抗の増大、更には断線が生じて電装部品の誤動作、機能停止に至ることも考えられる。
【０００６】
このような電食を防止する従来の方法として、コネクタ端子に樹脂などの防水剤を充填してモールディングする方法（実開０４−０９９３６４号公報）や防水コネクタを用いる方法などがある。しかし、モールディングを施す場合、金型に異種金属接続箇所をインサートし、モールドしなければならなく、加工プロセスが複雑となり、使用樹脂量も多いためコストが高くなる。
【０００７】
また、防水コネクタを用いる場合においても、従来防水コネクタが不要とされる部位に防水コネクタを使用することは大幅なコストアップを招くと共に、振動疲労や経年劣化で亀裂などが生じた場合、この亀裂部から雨水等が防水コネクタ内にいったん浸入すると、逆に電食を促進する結果となる。
【０００８】
従って、この発明の目的は、従来の問題点を解決して、結露等によって被水した場合でも、アルミニウム電線の電食の発生を防止して、アルミニウム電線と銅端子のような異種金属からなる電線と端子を、低コストで安定した電気的特性を維持して接続することができる電線と端子の接続部および接続方法を提供することにある。
【課題を解決するための手段】
【０００９】
本発明者は、上述した従来の問題点を解決すべく鋭意研究を重ねた。その結果、以下のことが判明した。
即ち、イオン化傾向の大きい金属を、イオン化傾向の小さい金属に接触させておくことにより、イオン化傾向の大きい金属が犠牲的に腐蝕し、イオン化傾向の小さい金属の腐蝕を抑制する、即ち、イオン化傾向の大きい金属が先に腐蝕して電子を放出して、イオン化傾向の小さい金属に電子を供給し、イオン化傾向の小さい金属の電子放出を妨げることによって防食効果が得られる。
【００１０】
具体的には、アルミニウムまたはアルミニウム合金製の電線導体と、銅または銅合金製の端子と、亜鉛または亜鉛合金との間のイオン化傾向は、亜鉛または亜鉛合金＞アルミニウムまたはアルミニウム合金（電線導体）＞銅または銅合金（端子）の関係になるので、亜鉛または亜鉛合金の金属材を使用して、電線導体、端子と接触させることによって、亜鉛または亜鉛合金の金属材が犠牲的に腐蝕して、電線導体、端子の腐蝕を防止することができる。
【００１１】
この発明は、上記研究結果に基づいてなされたものであって、この発明の電線と端子の接続方法の第１の態様は、電線の絶縁被覆部および露出した電線導体部を、前記電線導体部と異種金属である端子の一方の端部に装着し、
前記端子の一部および露出した前記電線導体部を包むように、前記電線導体部および前記端子よりも卑な金属材からなる円筒状物を装着し、
前記端子の前記一部、前記露出した電線導体部および前記円筒状物を相互に接触した状態で機械的にかしめて圧着させて形成する、電線と端子の接続方法である。
【００１２】
この発明の電線と端子の接続方法の第２の態様は、前記円筒状物は、前記端子に対応する側面の一部に開口部を備え、前記円筒状物の長さは、前記端子内に装着される前記電線導体部の長さ以上である、電線と端子の接続方法である。
【００１３】
この発明の電線と端子の接続方法の第３の態様は、絶縁被覆部および露出した電線導体部からなる電線の前記電線導体部の外表面を包むように金属材からなる円筒状物を装着し、
前記電線導体部と異種金属である端子の一方の端部に、前記電線導体部および前記端子よりも卑な金属材である前記円筒状物を装着した前記電線導体部を装着し、
前記端子の前記一部、前記電線導体部および前記円筒状物を機械的にかしめて圧着させて形成する、電線と端子の接続方法である。
【００１４】
この発明の電線と端子の接続方法の第４の態様は、前記円筒状物は、切り欠き部の無い円筒形状からなり、前記円筒状物の長さは、露出した前記電線導体部の長さ以上である、電線と端子の接続方法である。
【００１５】
この発明の電線と端子の接続方法の第５の態様は、電線の絶縁被覆部および露出した電線導体部を、前記電線導体部と異種金属である端子の一方の端部に装着し、
前記電線導体部を覆うように、前記端子の一部を機械的にかしめて、前記電線導体部と前記端子とを圧着し、
前記電線導体部を覆うように圧着した前記端子の外周面に、前記電線導体部および前記端子よりも卑な金属からなる犠牲電極部材を取り付けて形成する、電線と端子の接続方法である。
【００１６】
この発明の電線と端子の接続方法の第６の態様は、前記電線導体がアルミニウムまたはアルミニウム合金からなり、前記端子が銅または銅合金からなり、前記円筒形状物が亜鉛または亜鉛合金からなっている、電線と端子の接続方法である。
【００１７】
この発明の電線と端子の接続方法の第７の態様は、前記犠牲電極部材が単体または複数の部材からなり、前記電線導体部と前記端子の圧着部およびその近傍に取り付けられる、電線と端子の接続方法である。
【００１８】
この発明の電線と端子の接続部の第１の態様は、端子と、電線導体部および絶縁被覆部が前記端子に圧着されて接続された前記端子と異種金属の電線と、前記端子から露出した前記電線導体部および少なくとも前記端子の一部を覆うように圧着された、前記電線および前記端子よりも卑な金属部材を備えた、導体と端子の接続部である。
【００１９】
この発明の電線と端子の接続部の第２の態様は、前記金属部材は、前記端子に対応する側面の一部に開口部を備え、前記金属部材の長さは、前記端子内に装着される前記電線導体部の長さ以上である、電線と端子の接続部である。
【００２０】
この発明の電線と端子の接続部の第３の態様は、絶縁被覆部および露出した電線導体部からなる電線と、
前記電線導体部の外表面を包むように圧着された金属部材と、
その内部に前記電線導体部が包まれた前記金属部材の一部を覆うように機械的にかしめて圧着された、前記電線と異種金属の端子とを備え、前記金属部材が前記電線および前記端子よりも卑な金属である、電線と端子の接続部である。
【００２１】
この発明の導体と端子の接続部の第４の態様は、前記金属部材は、切り欠き部が無く、前記金属部材の長さは、露出した前記電線導体部の長さ以上である、電線と端子の接続部である。
【００２２】
この発明の電線と端子の接続部の第５の態様は、端子と、電線導体部および絶縁被覆部が前記端子に圧着されて接続された前記端子と異種金属の電線と、
前記電線導体部を覆うように圧着した前記端子の外周面に取り付けられた、前記電線導体部および前記端子よりも卑な金属部材からなる犠牲電極部材とを備えた電線と端子の接続部である。
【００２３】
この発明の電線と端子の接続部の第６の態様は、前記電線導体がアルミニウムまたはアルミニウム合金からなり、前記端子が銅または銅合金からなり、前記円筒形状物が亜鉛または亜鉛合金からなっている、電線と端子の接続部である。
【発明の効果】
【００２４】
この発明によると、結露等によって被水した場合でも、アルミニウム電線の電食の発生を防止して、アルミニウム電線と銅端子のような異種金属からなる電線と端子を、低コストで安定した電気的特性を維持して接続することができる電線と端子の接続部および接続方法を提供することができる。
【００２５】
この発明によると、露出した電線導体および異種金属の端子の一部を、これらの材料よりも卑な金属材からなる円筒状物で包むように装着し、電線導体、端子および円筒状物が相互に接触した状態で機械的にかしめて圧着するので、円筒状物が犠牲的に腐蝕して、電線導体、端子の腐蝕を防止することができる。
【００２６】
更に、露出した電線導体の外表面を包むように、電線導体および端子よりも卑な金属材からなる円筒状物を装着し、次いで、電線導体に装着された円筒状物を異種金属である端子に装着し、機械的にかしめて圧着するので、円筒状物が犠牲的に腐蝕して、電線導体、端子の腐蝕を防止することができる。
【００２７】
更に、露出した電線導体を異種金属である端子の一方の端部に装着し、機械的に圧着し、このように圧着した端子の外周面に、電線導体部および端子よりも卑な金属からなる犠牲電極部材を取り付けるので、犠牲電極部材が犠牲的に腐蝕して、電線導体、端子の腐蝕を防止することができる。
【図面の簡単な説明】
【００２８】
【図１】図１は、この発明の電線と端子の接続部の１つの態様を説明する摸式図である。
【図２】図２は円筒状物の１つの態様を説明する斜視図である。図２（ａ）は、開口部を備えていない円筒状物、図２（ｂ）は、開口部を備えた円筒状物である。
【図３】図３は、この発明の電線と端子を接続する方法の１つの態様を説明する図である。
【図４】図４は、この発明の電線と端子を接続する方法の他の１つの態様を説明する図である。
【図５】この発明の電線と端子を接続する方法の他の１つの態様を説明する図である。
【図６】図６は、この発明の電線と端子を接続する方法の他の１つの態様を説明する図である。
【図７】図７は、図６（ｂ）に示す、単体の亜鉛または亜鉛合金の板材が端子の外周面に取り付けられた接続部が、コネクタに接続される状態を示す図である。
【発明を実施するための形態】
【００２９】
この発明の電線と端子の接続部および接続方法の態様について図面を参照しながら詳細に説明する。
この発明の電線と端子の接続方法の１つの態様は、電線の絶縁被覆部および露出した電線導体部を、前記電線導体部と異種金属である端子の一方の端部に装着し、前記端子の一部および露出した前記電線導体部を包むように、前記電線導体部および前記端子よりも卑な金属材からなる円筒状物を装着し、前記端子の前記一部、前記露出した電線導体部および前記円筒状物を相互に接触した状態で機械的にかしめて圧着させて形成する、電線と端子の接続方法である。
【００３０】
この発明の電線と端子の接続部の１つの態様は、端子と、電線導体部および絶縁被覆部が前記端子に圧着されて接続された前記端子と異種金属の電線と、前記端子から露出した前記電線導体部および少なくとも前記端子の一部を覆うように圧着された、前記電線および前記端子よりも卑な金属部材を備えた、導体と端子の接続部である。
【００３１】
図１は、この発明の電線と端子の接続部の１つの態様を説明する摸式図である。図２は円筒状物の１つの態様を説明する斜視図である。図２（ａ）は、開口部を備えていない円筒状物、図２（ｂ）は、開口部を備えた円筒状物である。
【００３２】
銅または銅合金製の端子３（以下、銅製の端子について説明するが、銅合金製の端子でも同じことが言える）は、銅または銅合金板（以下、同様に銅板について説明する）をプレス加工によって形成した端子本体９、第１圧着部６、および第２圧着部７を備えている。アルミニウムまたはアルミニウム合金製の電線（以下、アルミニウム電線について説明するが、アルミニウム合金電線でも同じことが言える）２は、絶縁被覆部４および（後述する）電線導体部を備えている。
【００３３】
端子３の第１圧着部６は、アルミニウム電線２の絶縁被覆部４を機械的にかしめて圧着する１対の矩形の片部かならっている。端子３の第２圧着部７は、アルミニウム電線２の（後述する）アルミニウム電線導体部５を機械的にかしめて圧着する１対の矩形の別の片部からなっている。第１圧着部６と第２圧着部７の間、および、第２圧着部７と端子本体９の間は、それぞれ上端部が切り取られた切り欠き部１０、１１を備えている。
【００３４】
このようにしてアルミニウム電線導体部５が端子３に圧着された状態で、アルミニウム電線導体部５および端子３よりも卑な金属製の円筒状物８を、第１圧着部６、第２圧着部７を覆うようにして装着している。卑な金属製の円筒状物８は、更に圧着されて、切り欠き部１０、１１から露出したアルミニウム電線導体部５および端子３と相互に接触している。
【００３５】
図１に示す態様のこの発明の電線と端子の接続部は、アルミニウム電線導体部５、端子３、円筒状物８が相互に接触しているので、円筒状物８が犠牲的に腐蝕して、電線導体部５、端子３の腐蝕を防止することができる。
【００３６】
即ち、異種金属であるアルミニウム電線導体部５と端子３は、電解質の性質を有する液中、または湿度環境下で腐蝕が促進される。即ち、海中、海岸地域、融雪剤散布地域で、海塩環境が腐蝕を促進する。このような海塩環境下での防食方法として、犠牲防食法がある。犠牲防食法によると、イオン化傾向の大きい金属を、イオン化傾向の小さい金属に接触させておくことにより、イオン化傾向の大きい金属が犠牲的に腐蝕し、イオン化傾向の小さい金属の腐蝕を抑制する。
【００３７】
即ち、イオン化傾向の大きい金属が先に腐蝕して電子を放出して、イオン化傾向の小さい金属に電子を供給し、イオン化傾向の小さい金属の電子放出を妨げる。イオン化傾向は、金属の電極電位（＝腐蝕電位）で示され、電極電位が卑（マイナス“−”方向）であるとき、イオン化傾向が大きく、電極電位が貴（プラス“＋”方向）であるとき、イオン化傾向が小さい。
【００３８】
海塩中のイオン化傾向として、亜鉛または亜鉛合金、アルミニウムまたはアルミニウム合金、銅または銅合金の間には次の関係がある。
亜鉛または亜鉛合金＞アルミニウムまたはアルミニウム合金＞銅または銅合金
【００３９】
この発明においては、電線導体部５はアルミニウム、端子３は銅であるので、上述した円筒状物８は、亜鉛または亜鉛合金が好ましい。従って、上述したように、この発明の電線と端子の接続部は、アルミニウム電線導体部５、端子３、円筒状物８が相互に接触しているので、円筒状物８が犠牲的に腐蝕して、電線導体部５、端子３の腐蝕を防止することができる。
なお、腐蝕速度は、貴な金属と卑な金属の表面積の比率に大きく依存することが知られており、貴な金属の表面積の比率が高くなるほど、腐蝕速度が高くなる。従って表面積比：（貴な金属の表面積）／（卑な金属の表面積）を出きるだけ小さくすることによってより効果的に電線導体、端子の腐蝕を防止することができる。
【００４０】
図３は、この発明の電線と端子を接続する方法の１つの態様を説明する図である。図３に示すように、アルミニウム電線２は、アルミニウム電線導体部５および絶縁被覆部４からなり、先端部にアルミニウム電線導体部５が露出している。アルミニウム電線導体部５は、通常多数のアルミニウム細線の撚線からなっている。端子３は、一方の端末に他の部材と電気的に接続される端子本体９、アルミニウム電線２の絶縁被覆部４を機械的にかしめて圧着する１対の矩形の片部からなる第１圧着部６、および、アルミニウム電線２のアルミニウム電線導体部５を機械的にかしめて圧着する１対の矩形の別の片部からなる第２圧着部７を備えている。
【００４１】
アルミニウム電線２は、端子３に装着され、絶縁被覆部４が１対の矩形の片部からなる第１圧着部６によって機械的にかしめられて固定される。第１圧着部６の内面と絶縁被覆部４の外面の間は間隙が生じないように固定されるのが好ましい。絶縁被覆部４が除去されたアルミニウム電線導体部５は、１対の矩形の別の片部からなる第２圧着部７によって機械的にかしめられて固定される。第２圧着部７の内面とアルミニウム電線導体部５の外面の間は、同様に、間隙が生じないように固定されるのが好ましい。
【００４２】
このように、アルミニウム電線２が端子３に固定された状態で、アルミニウム電線２および端子３よりも、イオン化傾向の大きい金属の円筒状物８を、少なくとも第１圧着部６および第２圧着部７を覆うように、端子３に装着し、円筒状物８、端子３、アルミニウム電線２を一括してかしめて、電線と端子を接続する。この態様の電線と端子の接続部においては、アルミニウム電線導体部５、端子３、円筒状物８が相互に接触しているので、円筒状物８が犠牲的に腐蝕して、電線導体部５、端子３の腐蝕を防止することができる。
【００４３】
図３を参照して説明した態様に使用する円筒状物８は、図２を参照して説明したように、開口部１２を備えている円筒状物８、開口部を備えていない円筒状物８の何れも使用することができる。開口部１２を備えた円筒状物８を使用することによって、例えば円筒状物８の開口部１２を第２圧着部７に対応する位置に容易に配置することが可能になり、位置決めが簡単にできる。
【００４４】
図４は、この発明の電線と端子を接続する方法の他の１つの態様を説明する図である。この態様においても、銅製の端子３は、銅板をプレス加工によって形成した端子本体９、第１圧着部６、および第２圧着部７を備えている。同様に、アルミニウム電線２は、絶縁被覆部４およびアルミニウム電線導体部５を備えている。
【００４５】
この態様では、先ず、アルミニウム電線２のアルミニウム電線導体部５に、アルミニウム電線本体部５および端子３の材質よりもイオン化傾向の大きい金属の円筒状物８を装着し、機械的にかしめて圧着する。次いで、このようにアルミニウム電線導体部５に金属の円筒状物８を装着した状態で、端子３に装着する。即ち、金属の円筒状物８を装着したアルミニウム電線２は、端子３に装着され、絶縁被覆部４が１対の矩形の片部からなる第１圧着部６によって機械的にかしめられて固定される。金属の円筒状物８を装着したアルミニウム電線導体部５は、１対の矩形の別の片部からなる第２圧着部７によって機械的にかしめられて固定される。この際、端子３の１対の矩形の片部および別の片部がアルミニウム電線導体部５に直接接触しないように留意する。
この態様の電線と端子の接続部においても、アルミニウム電線導体部５、端子３、円筒状物８が相互に接触しているので、円筒状物８が犠牲的に腐蝕して、電線導体部５、端子３の腐蝕を防止することができる。
【００４６】
図５は、この発明の電線と端子を接続する方法の他の１つの態様を説明する図である。図５（ａ）に示すように、アルミニウム電線導体部５および絶縁被覆部４からなり、先端部にアルミニウム電線導体部５が露出しているアルミニウム電線２を、端子３に装着する。アルミニウム電線２は、端子３に装着され、絶縁被覆部４が１対の矩形の片部からなる第１圧着部６によって機械的にかしめられて固定される。絶縁被覆部４が除去されたアルミニウム電線導体部５は、１対の矩形の別の片部からなる第２圧着部７によって機械的にかしめられて固定される。図５（ｂ）に示すように、異種金属であるアルミニウム電線２と銅端子３とを接続する。
【００４７】
次いで、図５（ｃ）に示すように、上述したように異種金属であるアルミニウム電線２と銅端子３とを接続した状態で、端子３の外周面に、アルミニウム電線２及び端子３よりもイオン化傾向の大きい金属である亜鉛または亜鉛合金の板材を取り付ける。即ち、端子本体部９の上面および側面には、対応する形状、即ち、断面コの字形の亜鉛または亜鉛合金板材１３を、それぞれの面が接触するように取り付ける。第１圧着部６の上面および側面には、同様に対応する形状、即ち、断面コの字形の亜鉛または亜鉛合金板材１５を、それぞれの面が接触するように取り付ける。第２圧着部７の上面および側面には、同様に対応する形状、即ち、断面コの字形の亜鉛または亜鉛合金板材１４を、それぞれの面が接触するように取り付ける。その結果、図５（ｄ）に示すように、端子３によって圧着固定されたアルミニウム電線２の外側を、端子３と亜鉛または亜鉛合金板材１３、１４、１５が接触するように装着する。
【００４８】
断面コの字形の亜鉛または亜鉛合金板材１３、１４、１５と端子３の各部との取り付けは、それぞれの対応する面に凹凸面を形成して、相互に嵌合させることによって、行うことができる。犠牲材である亜鉛または亜鉛合金板材１３、１４、１５が接続部に対して位置ずれを起こすと防食効果が低下するので、係止部を設けて係止することが重要である。この態様によると、従来用いていた方法によって、異種金属であるアルミニウム電線２と銅端子３とを接続し、その状態で、更に、端子３の外周面に、アルミニウム電線及び端子よりもイオン化傾向の大きい金属である亜鉛または亜鉛合金の板材１３、１４、１５を取り付けるだけで、アルミニウム電線導体部５、端子３、亜鉛または亜鉛合金板材１３、１４、１５が相互に接触しているので、亜鉛または亜鉛合金板材１３、１４、１５が犠牲的に腐蝕して、電線導体部５、端子３の腐蝕を防止することができる。
【００４９】
図６は、この発明の電線と端子を接続する方法の他の１つの態様を説明する図である。図５を参照して説明した態様は、犠牲材である亜鉛または亜鉛合金板材が複数の部材からなっていたが、図６に示す態様では、犠牲材である亜鉛または亜鉛合金板材が単体の部材からなっている。
【００５０】
図６（ａ）は、異種金属であるアルミニウム電線に接続された銅端子と、端子の外周面に取り付けられる、亜鉛または亜鉛合金の板材の単体を示す図である。図６（ｂ）は、異種金属であるアルミニウム電線と銅端子とを接続した状態で、端子の外周面に、亜鉛または亜鉛合金の板材を取り付けた状態を示す斜視図である。図６（ｃ）は、図６（ｂ）の裏面から見た斜視図である。取り付けに際しては、図６（ａ）に示す亜鉛または亜鉛合金の板材の下端の一部を折り曲げて、アルミニウム電線に接続された銅端子に装着する。詳細については、図５を参照して説明した通りである。
【００５１】
図７は、図６（ｂ）に示す、単体の亜鉛または亜鉛合金の板材が端子の外周面に取り付けられた接続部が、コネクタに接続される状態を示す図である。図７（ａ）は、接続前のコネクタと、端子の外周面に犠牲材が取り付けられた電線と端子の接続部とを示す図である。図７（ｂ）は、コネクタに接続された、犠牲材が取り付けられた電線と端子の接続部を示す図である。図７（ｃ）は、コネクタに接続された、犠牲材が取り付けられた電線と端子の接続部を示す断面図である。図７に示すように、異種金属であるアルミニウム電線２と銅端子３とを接続した接続部における端子３の外周面に、亜鉛または亜鉛合金の板材１３を取り付けた状態で、コネクタ１６に接続することができる。その際、機能的、電気的に何ら支障を生じることなく接続が可能である。
【００５２】
次に、実施例によって、この発明の電線と端子の接続部および接続方法を説明する。従来の防食対策を施さない電線と端子の接続部、および、上述したこの発明の各種態様の電線と端子の接続部に対して、それぞれ塩水噴霧を４８時間行い、圧着部（接続部）の接触抵抗の変動を調べた。防食の効果を判定する方法として、米国防省Military Standard MIL-STD202G-METHOD101に規定される塩水噴霧試験によって行った。その結果は次の通りである。
【００５３】
図１から４を参照して説明した態様の電線と端子の接続部と、従来の防食対策を施さない電線と端子の接続部の接触抵抗の変動は、従来の防食対策を施さない電線と端子の接続部の接触抵抗の変動が４００％〜１０００％の範囲内であったのに対して、この発明の円筒状物を備えた電線と端子の接続部の接触抵抗の変動は２００％以下であった。なお、接触抵抗の変動は、初期値に対する変動率で示した。
【００５４】
次に、図１から４を参照して説明した態様の電線と端子の接続部と、従来の防食対策を施さない電線と端子の接続部の接触抵抗の変動を調べた。従来の防食対策を施さない電線と端子の接続部の表面積比は、１０であり、従来の防食対策を施さない電線と端子の接続部の接触抵抗の変動が４００％から断線に至るものであった。これに対して、亜鉛合金板材を取り付けたこの発明の電線と端子の接続部の表面積比は、３であり、亜鉛合金板材を取り付けたこの発明の電線と端子の接続部の接触抵抗の変動は、２００％以下であった。  なお、表面積比は、次の通りである。
表面積比：
（貴な金属表面積）／（卑な金属表面積）＝（端子材表面積）／（電線および亜鉛合金板材の表面積）
接触抵抗の変動は、同様に、初期値に対する変動率で示した。
上述した比較実験によって、この発明の電線と端子の接続部は、著しく優れた腐蝕防止効果があることが実証されている。
【００５５】
上述したように、この発明によると、結露等によって被水した場合でも、アルミニウム電線の電食の発生を防止して、アルミニウム電線と銅端子のような異種金属からなる電線と端子を、低コストで安定した電気的特性を維持して接続することができる電線と端子の接続部および接続方法を提供することができる。
【符号の説明】
【００５６】
１  電線と端子の接続部
２  アルミニウム電線
３  端子
４  絶縁被覆部
５  アルミニウム電線導体部
６  第１圧着部
７  第２圧着部
８  円筒状物
９  端子本体
１０、１１  切り欠き部
１３、１４、１５  犠牲材
１６  コネクタ
【図１】
2010238393.tif 000003
【図２】
2010238393.tif 000004
【図３】
2010238393.tif 000005
【図４】
2010238393.tif 000006
【図５】
2010238393.tif 000007
【図６】
2010238393.tif 000008
【図７】
2010238393.tif 000009